(57)【要約】透明体は、透明体が、紫外可視分光法によって測定される場合に４００ｎｍ〜４３０ｎｍの波長範囲の光の５０％超が透明体を通過するのを遮断し、透明体の全可視光透過率が、ＡＳＴＭ  Ｄ１００３−０７により測定される場合に６５％を超えるような添加剤を含む。透明体は、透明体が、紫外可視分光法によって測定される場合に４００ｎｍ〜４３０ｎｍの波長範囲の光の７０％超が透明体を通過するのを遮断し、透明体の全可視光透過率が、ＡＳＴＭ  Ｄ１００３−０７により測定される場合に６０％を超えるような添加剤を含む。
2020500249.tif 000002
【特許請求の範囲】
【請求項１】
透明体であって、
前記透明体が、紫外可視分光法によって測定される場合に４００ｎｍ〜４３０ｎｍの波長範囲の光の５０％超が前記透明体を通過するのを遮断し、前記透明体の全可視光透過率が、ＡＳＴＭ  Ｄ１００３−０７により測定される場合に６５％を超えるような添加剤
を含む、透明体。
【請求項２】
前記透明体が、４００ｎｍ〜４３０ｎｍの波長範囲の光の６５％超が前記透明体を通過するのを遮断する、請求項１に記載の透明体。
【請求項３】
前記添加剤が、ピロロ［３，４−ｆ］ベンゾトリアゾール−５，７（２Ｈ，６Ｈ）−ジオンを含む、請求項１に記載の透明体。
【請求項４】
前記ピロロ［３，４−ｆ］ベンゾトリアゾール−５，７（２Ｈ，６Ｈ）−ジオンが、前記透明体の総重量に対して０．０１重量％〜２．０重量％の量で、６−ブチル−２−［２−ヒドロキシ−３−（１−メチル−１−フェニルエチル）−５−（１，１，３，３−テトラメチルブチル）フェニル］ピロロ［３，４−ｆ］ベンゾトリアゾール−５，７（２Ｈ，６Ｈ）−ジオンを含む、請求項３に記載の透明体。
【請求項５】
前記透明体が、１００ｎｍ〜３１５ｎｍの波長範囲の光の７０％超が前記透明体を通過するのを遮断する、請求項１に記載の透明体。
【請求項６】
前記透明体が、電子調光性を示す、請求項１に記載の透明体。
【請求項７】
前記透明体が、イソシアナートと、４〜１８個の炭素原子および２個のヒドロキシル基を有する脂肪族ポリオールとを含む成分の反応生成物を含むプラスチックをさらに含み、ここで、前記イソシアナートおよび前記脂肪族ポリオールが、独立して、分岐しているか分岐していない、請求項１に記載の透明体。
【請求項８】
請求項１に記載の透明体を含む運搬手段。
【請求項９】
前記運搬手段が、航空機である、請求項８に記載の運搬手段。
【請求項１０】
前記透明体が、窓、フロントガラス、および／またはキャノピを構成する、請求項９に記載の運搬手段。
【請求項１１】
請求項１に記載の透明体を含む弾道学的遮蔽物。
【請求項１２】
前記透明体が、
第１の基板；
前記第１の基板上の第２の基板；および
前記第１の基板と前記第２の基板との間の中間層
を含み、
ここで、前記添加剤が、前記第１の基板、前記第２の基板、前記中間層から選択される１つ、またはこれらの組み合わせに存在する、請求項１に記載の透明体。
【請求項１３】
透明体であって、
前記透明体が、紫外可視分光法によって測定される場合に４００ｎｍ〜４３０ｎｍの波長範囲の光の７０％超が前記透明体を通過するのを遮断し、前記透明体の全可視光透過率が、ＡＳＴＭ  Ｄ１００３−０７により測定される場合に６０％を超えるような添加剤を含む、透明体。
【請求項１４】
前記透明体が、４００ｎｍ〜４３０ｎｍの波長範囲の光の７５％超が前記透明体を通過するのを遮断する、請求項１３に記載の透明体。
【請求項１５】
前記添加剤が、ピロロ［３，４−ｆ］ベンゾトリアゾール−５，７（２Ｈ，６Ｈ）−ジオンを含む、請求項１３に記載の透明体。
【請求項１６】
前記ピロロ［３，４−ｆ］ベンゾトリアゾール−５，７（２Ｈ，６Ｈ）−ジオンが、前記透明体の総重量に対して０．０１重量％〜２．０重量％の量で、６−ブチル−２−［２−ヒドロキシ−３−（１−メチル−１−フェニルエチル）−５−（１，１，３，３−テトラメチルブチル）フェニル］ピロロ［３，４−ｆ］ベンゾトリアゾール−５，７（２Ｈ，６Ｈ）−ジオンを含む、請求項１５に記載の透明体。
【請求項１７】
前記透明体が、１００ｎｍ〜３１５ｎｍの波長範囲の光の７０％超が前記透明体を通過するのを遮断する、請求項１３に記載の透明体。
【請求項１８】
前記透明体が、電子調光性を示す、請求項１３に記載の透明体。
【請求項１９】
請求項１３に記載の透明体を含む運搬手段。
【請求項２０】
前記運搬手段が、航空機である、請求項１９に記載の運搬手段。
【請求項２１】
前記透明体が、窓、フロントガラス、および／またはキャノピを構成する、請求項２０に記載の運搬手段。
【請求項２２】
請求項１３に記載の透明体を含む弾道学的遮蔽物。
【請求項２３】
前記透明体が、
第１の基板；
前記第１の基板上の第２の基板；および
前記第１の基板と前記第２の基板との間の中間層
を含み、
ここで、前記添加剤が、前記第１の基板、前記第２の基板、前記中間層から選択される１つ、またはこれらの組み合わせに存在する、請求項１３に記載の透明体。
【発明の詳細な説明】
【技術分野】
【０００１】
関連出願の引用
本願は、米国特許商標庁に２０１６年１１月２３日に出願された、米国仮出願第６２／４２５，９７６号に対する優先権および利益を主張する。
【０００２】
分野
本開示は、透明体が、紫外可視分光法によって測定される場合に４００ｎｍ〜４３０ｎｍの波長範囲の光の５０％超が透明体を通過するのを遮断し、透明体の全可視光透過率が、ＡＳＴＭ  Ｄ１００３−０７により測定される場合に６０％を超えるような添加剤を含む透明体に関する。本開示はまた、透明体が、紫外可視分光法によって測定される場合に４００ｎｍ〜４３０ｎｍの波長範囲の光の５０％超が透明体を通過するのを遮断し、透明体の全可視光透過率が、ＡＳＴＭ  Ｄ１００３−０７により測定される場合に６５％を超えるような添加剤を含む透明体に関する。本開示はまた、透明体が、紫外可視分光法によって測定される場合に４００ｎｍ〜４３０ｎｍの波長範囲の光の７０％超が透明体を通過するのを遮断し、透明体の全可視光透過率が、ＡＳＴＭ  Ｄ１００３−０７により測定される場合に６０％を超えるような添加剤を含む透明体に関する。
【背景技術】
【０００３】
背景
ある波長の光は、ある有機化合物または他の材料に入射したときに化学反応を生じ得る。それ故に、光が生物（例えば、ヒト）に入射したとき、光は生物内で化学反応を起こし、それにより、組織が損傷し得る（例えば、がん、眼損傷（黄斑変性、白内障など））。さらに、光が、ある材料（例えば、無機材料および／または有機材料）（運搬手段または建築物の内部に見られる材料（例えば、家具、布地、表面、および電子機器など）など）に入射したとき、光は、経時的に材料の劣化に寄与し得る。
【０００４】
透明体（例えば、運搬手段（例えば、航空宇宙航行体）用の透明体など）は、かなりの量の光（特に、周波数４００〜４３０ｎｍの光（例えば、紫色光または高エネルギー青色光））が透明体を通過することを可能にする。そのような透明体を通過する４００ｎｍ〜４３０ｎｍの波長を有する光に曝された生物は、組織損傷を経験する可能性があり、そのような光に曝された運搬手段または建築物の内部は、劣化する可能性がある。
【発明の概要】
【課題を解決するための手段】
【０００５】
要旨
透明体は、透明体が、紫外可視分光法によって測定される場合に４００ｎｍ〜４３０ｎｍの波長範囲の光の５０％超が透明体を通過するのを遮断し、透明体の全可視光透過率が、ＡＳＴＭ  Ｄ１００３−０７により測定される場合に６０％を超えるような添加剤を含む。透明体は、透明体が、紫外可視分光法によって測定される場合に４００ｎｍ〜４３０ｎｍの波長範囲の光の７０％超が透明体を通過するのを遮断し、透明体の全可視光透過率が、ＡＳＴＭ  Ｄ１００３−０７により測定される場合に６０％を超えるような添加剤を含む。
【０００６】
添付の図面は、本明細書と共に、本開示の主題を解説しており、そして、説明と共に、本開示の主題の原理を説明するのに役立つ。
【図面の簡単な説明】
【０００７】
【図１】図１は、本開示の透明体の断面図である。
【０００８】
【図２】図２は、本開示の透明体の断面図である。
【０００９】
【図３】図３は、本開示の透明体の断面図である。
【００１０】
【図４】図４は、本開示の透明体の断面図である。
【００１１】
【図５】図５は、本開示の透明体の断面図である。
【００１２】
【図６】図６は、実施例４および５の各透明体についての遮断された光の％対光の波長を示すグラフである。
【００１３】
【図７】図７は、実施例８および９の各透明体についての遮断された光の％対光の波長を示すグラフである。
【００１４】
【図８】図８は、実施例１０および１１の各透明体についての遮断された光の％対光の波長を示すグラフである。
【００１５】
【図９】図９は、実施例２１および２２の各透明体についての遮断された光の％対光の波長を示すグラフである。
【００１６】
【図１０】図１０は、実施例２３および２４の各透明体についての遮断された光の％対光の波長を示すグラフである。
【発明を実施するための形態】
【００１７】
詳細な説明
本開示は、４００ｎｍ〜４３０ｎｍの波長範囲の光の少なくとも一部を遮断する透明体を対象とする。透明体は、透明体が４００ｎｍ〜４３０ｎｍの波長範囲の光の５０％超が透明体を通過するのを遮断し、透明体の全可視光透過率が６５％を超えるような添加剤を含む。透明体は、透明体が４００ｎｍ〜４３０ｎｍの波長範囲の光の７０％超が透明体を通過するのを遮断し、透明体の全可視光透過率が６０％を超えるような添加剤を含み得る。本明細書中に記載の透明体の全可視光透過率は、６５％超（または７０％超、７５％超、８０％超、８５％超、９０％超、または９５％超）であり得る。
【００１８】
本明細書中に記載されるように、遮断される波長範囲の光量は、遮断される全波長範囲の平均光量をいう。これは、遮断される波長範囲の各波長での光量も同様に高いことを含み得る。例えば、４００ｎｍ〜４３０ｎｍの波長範囲の光の５０％超を遮断する透明体は、４００ｎｍ〜４３０ｎｍの波長範囲の光の平均５０％超（例えば、遮断率％を、４００ｎｍ〜４３０ｎｍの波長範囲にわたる平均から計算した場合）を遮断することができ、必要に応じて、４００ｎｍ〜４３０ｎｍの範囲の各波長での光の５０％超を同様に遮断することができる。
【００１９】
本明細書中に記載されるように、透明体によって遮断される光量は、所与の波長範囲について、透明体に入射され、且つ透明体を透過しない（例えば、完全には透過しない）光量をいう。光の残りの部分が透明体を透過し得る（例えば、完全に透過し得る）。例えば、４００ｎｍ〜４３０ｎｍの波長範囲の光の５０％超を遮断する透明体について、透明体に入射する光の多くとも５０％（所与の波長範囲について、必要に応じてその範囲内の各波長について）が透明体を透過する（例えば、透明体の第１の側面から第１の側面に面する透明体の第２の側面に透過する）。４００ｎｍ〜４３０ｎｍの波長範囲の光の５０％超を、任意の適切な機序（例えば、光吸収、光反射、光屈折、または任意の他の適切な機序など）によって遮断することができるが、本開示はこれらの機序に限定されない。
【００２０】
本明細書中で使用する場合、用語「〜の波長範囲」および「〜の範囲の」には、終点間の値に加えて、範囲の両終点（例えば、４００ｎｍおよび４３０ｎｍ）が含まれる。さらに、本明細書中に記載の透明体は、記載の波長範囲の光の６０％、６５％、７０％、７５％、８０％、８５％、９０％、９５％、９６％、９９％、９９．５％、９９．９％、９９．９９％、９９．９９９％、または１００％までを遮断することができる。透明体によって遮断される光量を、紫外可視分光法（紫外可視分光光度法、ＵＶ−Ｖｉｓ、またはＵＶ／Ｖｉｓともいうことができる）を利用して測定した。例えば、光の遮断量を、紫外可視分光法によって測定される場合に所与の波長範囲の光の遮断量の平均、所与の波長範囲の各波長での光の遮断量、またはその両方から決定することができる。したがって、透明体は、紫外可視分光法によって測定される場合に４００ｎｍ〜４３０ｎｍの波長範囲の光の５０％超を遮断する。さらに、本明細書中に記載の全可視光透過率（例えば、６５％超の全可視光透過率）を、ＡＳＴＭ  Ｄ１００３−０７により測定した。
【００２１】
透明体はまた、４００ｎｍ〜４３０ｎｍの波長範囲の光に加えて、他の光の少なくとも一部を遮断することができる。例えば、透明体は、紫外線Ｃ光（ＵＶＣ、例えば、１００ｎｍ〜２８０ｎｍの波長範囲の光）の７０％超（または７５％、８０％、８５％、９０％、９５％、９９．０％、９９．５％もしくは９９．９％超）を遮断することができ、紫外線Ｂ光（ＵＶＢ、例えば、２８０ｎｍ〜３１５ｎｍの波長範囲の光）の７０％超（または７５％、８０％、８５％、９０％、９５％、９９．０％、９９．５％もしくは９９．９％超）を遮断することができ、そして／あるいは紫外線Ａ光（ＵＶＡ、例えば、３１５ｎｍ〜４００ｎｍの波長範囲の光）の７０％超（または７５％、８０％、８５％、９０％、９５％、９９．０％、９９．５％もしくは９９．９％超）を遮断することができる。透明体は、１００ｎｍ〜３１５ｎｍの波長範囲の光の７０％超（または７５％、８０％、８５％、９０％、９５％、９９％、９９．５％、または９９．９％）が透明体を通過するのを遮断することができる。
【００２２】
光の遮断量が波長範囲にわたって遮断された光の平均であり得るので、より広い範囲内に含まれる部分範囲にわたる光の遮断量は、前述のより広い範囲にわたる光の遮断量と異なり得る。例えば、４００ｎｍ〜４３０ｎｍの波長範囲の光の５０％超を遮断する透明体は、４００ｎｍ〜４１０ｎｍの波長範囲の光の４５％超（または５０％超、５５％超、７５％超、８０％超、または９５％超）を遮断することができる。透明体は、３８０ｎｍ〜４１０ｎｍの波長範囲の光の４０％超（または５５％超、９０％超、９５％超、または９８％超）を遮断することができる。透明体は、２００ｎｍ〜４２０ｎｍの波長範囲の光の６０％超（または６４％超、７０％超、９０％超、９５％超、９６％超、または９９％超）を遮断することができる。透明体は、任意の適量の４３０ｎｍ超の波長を有する光（例えば、４３０ｎｍ〜４５０ｎｍの波長範囲の紫色光および／または４５０ｎｍ〜４９０ｎｍの波長範囲の青色光）をさらに遮断することができる。
【００２３】
本開示では、記載の数値範囲には、この数値範囲内に含まれる全ての部分範囲が含まれる。例えば、４００ｎｍ〜４３０ｎｍの波長範囲には、４００ｎｍ〜４２０ｎｍの波長範囲、または波長範囲の始点または終点として４００ｎｍ、４０１ｎｍ、４０２ｎｍ、４０３ｎｍ、４０４ｎｍ、４０５ｎｍ、４０６ｎｍ、４０７ｎｍ、４０８ｎｍ、４０９ｎｍ、４１０ｎｍ、４１１ｎｍ、４１２ｎｍ、４１３ｎｍ、４１４ｎｍ、４１５ｎｍ、４１６ｎｍ、４１７ｎｍ、４１８ｎｍ、４１９ｎｍ、４２０ｎｍ、４２１ｎｍ、４２２ｎｍ、４２３ｎｍ、４２４ｎｍ、４２５ｎｍ、４２６ｎｍ、４２７ｎｍ、４２８ｎｍ、４２９ｎｍ、もしくは４３０ｎｍを含む任意の波長範囲が含まれる。
【００２４】
さらに、本明細書中に記載の各光遮断範囲には、その光遮断範囲に含まれる全ての部分範囲が含まれる。例えば、４００ｎｍ〜４３０ｎｍの波長範囲の光の５０％超を遮断する透明体は、紫外可視分光法によって測定される場合に、５０％〜１００％の範囲の任意の量の光を遮断することができる。透明体は、紫外可視分光法によって測定される場合に４００ｎｍ〜４３０ｎｍの波長範囲の光の６０％超、６１％超、６５％超、７０％超、７１％超、７２％超、７３％超、７４％超、７５％超、８０％超、８５％超、９０％超、９５％超、９９％超、９９．１％超、９９．２％超、９９．３％超、９９．４％超、９９．５％超、９９．６％超、９９．７％超、９９．８％超、９９．９％超、９９．９８％超、または９９．９９％超（前述の各々の上限は１００％である）を遮断することができる。
【００２５】
４００ｎｍ〜４３０ｎｍの波長範囲の光の５０％超が透明体を透過するのを遮断することにより、透明体は、損害を与える光（例えば、４００ｎｍ〜４３０ｎｍの波長を有する光）への生物および／あるいは運搬手段または建築物の内部の総曝露量の減少によって、透明体の近くにいる生物のがんおよび／または眼損傷（例えば、黄斑変性、白内障など）のリスクを低下させ、そして／あるいは透明体を含む運搬手段または建築物の内部（例えば、家具、布地、表面、および電子機器など）への損害を低下させることができる。例えば、透明体は、透明体を含む運搬手段または建築物の占有者、同時に、運搬手段または建築物の内側への４００ｎｍ〜４３０ｎｍの波長範囲の光への曝露を低下させ、それにより、（例えば、黄斑変性、白内障などを引き起こし得る損傷の低下によって）占有者の安全性を改善する。透明体は、４００ｎｍ〜４３０ｎｍの波長範囲の光へのパイロット、乗務員、および／または乗客の曝露の低下によって、透明体を含む航空機のパイロット、乗務員、および／または乗客、同時に、透明体を含む航空機の内側の安全性を改善する。さらに、透明体は、４００ｎｍ〜４３０ｎｍの波長範囲の光への透明体を含む運搬手段の内部の曝露を低下させ、それにより、透明体を含まなければ４００ｎｍ〜４３０ｎｍの波長を有する光によって劣化すると考えられる運搬手段内部の物品（例えば、家具および電子機器など）の劣化を軽減する。
【００２６】
透明体を、任意の適切な様式で運搬手段と共に使用することができる。例えば、透明体は、運搬手段の窓、フロントガラス、および／またはキャノピを含む。透明体は、運搬手段に限定されず、強い衝撃への適用または弾道学的適用（運搬手段内外の弾丸耐性透明体など）のために設計された複雑であるか、厚いか、複層の積層系で使用することができる。例えば、透明体を、陸上または運搬手段内で使用するための爆風障壁または強衝撃耐性障壁として使用することができる。弾道学的適用の非限定的な例には、弾道学的遮蔽物（例えば、爆弾処理班のための爆風遮蔽物）、弾丸耐性自動車用透明体、および事業用航空機の操縦室と客室との間で使用される衝撃耐性透明障壁が含まれる。
【００２７】
本開示では、用語「運搬手段」は、その最も広い意味で使用され、任意の適切な運搬手段（例えば、全てのタイプの航空機、宇宙機、船艇、および地上車両など）が含まれる。例えば、運搬手段には、航空機（例えば、飛行機（例えば、自家用飛行機、および小型、中型、または大型の旅客機、貨物用飛行機、および軍用飛行機）、ヘリコプター（例えば、自家用、事業用、および軍用のヘリコプター）、航空宇宙航行体（例えば、ロケットおよび他の宇宙機）、自律型運搬手段、および低空飛行運搬手段（例えば、自律型低空飛行運搬手段）など）が含まれ得るが、これらに限定されない。運搬手段には、地上車両（例えば、動物用トレーラー（例えば、馬用トレーラー）、自動車、トラック、バス、バン、大型車両、ゴルフカート、単車、自転車、列車、および貨車など）も含まれ得る。運搬手段には、船艇（例えば、船舶、ボート、およびホバークラフトなど）も含まれ得る。透明体を、任意の適切な様式で、Ｆ／Ａ−１８ジェット（またはその派生型もしくは異型（例えば、Ｆ／Ａ−１８ＥスーパーホーネットおよびＦ／Ａ−１８Ｆなど）；ＭｃＤｏｎｎｅｌｌ  Ｄｏｕｇｌａｓ／ＢｏｅｉｎｇおよびＮｏｒｔｈｒｏｐ製造）および／またはボーイング７８７ドリームライナー、７３７、７４７、および／または７１７旅客ジェット機（またはその派生型もしくは異型；Ｂｏｅｉｎｇ  Ｃｏｍｍｅｒｃｉａｌ  Ａｉｒｐｌａｎｅｓ製造）；Ｖ−２２オスプレー；ＶＨ−９２およびＳ−９２（またはその派生型もしくは異型；ＮＡＶＡＩＲおよびＳｉｋｏｒｓｋｙ製造）；Ｇ６５０、Ｇ６００、Ｇ５５０、Ｇ５００、およびＧ４５０（またはその派生型もしくは異型；Ｇｕｌｆｓｔｒｅａｍ製造）；ならびにＡ３５０、Ａ３２０、および／またはＡ３３０（またはその派生型もしくは異型；Ａｉｒｂｕｓ製造）に含めることができる。透明体を、任意の適切な事業用航空機、軍用機、または民間航空機（例えば、Ｂｏｍｂａｒｄｉｅｒ  Ｉｎｃ．および／またはＢｏｍｂａｒｄｉｅｒ  Ａｅｒｏｓｐａｃｅ製造の航空機（例えば、Ｃａｎａｄａｉｒ  Ｒｅｇｉｏｎａｌ  Ｊｅｔ（ＣＲＪ）およびその派生型）、Ｌｏｃｋｈｅｅｄ  Ｍａｒｔｉｎ製造の航空機（例えば、Ｆ−２２ラプター、Ｆ−３５ライトニング、およびその派生型）、Ｎｏｒｔｈｒｏｐ  Ｇｒｕｍｍａｎ製造の航空機（例えば、Ｂ−２スピリットおよびその派生型）、Ｐｉｌａｔｕｓ  Ａｉｒｃｒａｆｔ  Ｌｔｄ．，およびＥｃｌｉｐｓｅ  Ａｖｉａｔｉｏｎ  ＣｏｒｐｏｒａｔｉｏｎまたはＥｃｌｉｐｓｅ  Ａｅｒｏｓｐａｃｅ（現Ｋｅｓｔｒｅｌ  Ａｉｒｃｒａｆｔ）製造の航空機など）に含めることができる。
【００２８】
透明体を、任意の適切な様式で建築物と共に使用することができる。例えば、透明体を、建築物の内部または外部の窓または扉中に；建築物の内側の扉、セパレータ、または障壁の全部または一部として；および／あるいは独立型の物品（例えば、爆風障壁または爆風よけ）として含めることができる。さらに、本開示では、用語「建築物」は、その最も広い意味で使用され、全てのタイプの建築物が含まれる。例えば、建築物には、地上建築物（例えば、商業用建物（例えば、事業所用建物）、病院、工場、雑居ビル、および住居（例えば、共同住宅、コンドミニアム、タウンホーム、および一戸建て住宅）など）が含まれ得るが、これらに限定されない。
【００２９】
透明体は、添加剤を含めることによって４００ｎｍ〜４３０ｎｍの波長範囲の光を遮断することができ、添加剤には、遮光化合物および／または吸光化合物（例えば、４００ｎｍ〜４３０ｎｍの波長を有する光を遮断、反射、屈折、および／または吸収する化合物）が含まれ得る。添加剤には、さらなる化合物（例えば、透明体の他の成分による光（例えば、４００ｎｍ〜４３０ｎｍの波長を有する光）の吸収に起因するラジカルを捕捉する光安定剤など）が含まれ得る。添加剤を、本明細書中に記載の光遮断量を達成するのに適切な任意の量で透明体中に含めることができる。例えば、添加剤（例えば、遮光化合物および／または吸光化合物）を、透明体の総重量に対して０．００００１重量％〜１０重量％（または前述の範囲に含まれる任意の範囲）の量で含めることができる。添加剤（例えば、遮光化合物および／または吸光化合物）を、透明体の層を形成するための組成物の固体の総重量に対して、０．００００１重量％〜１０重量％（または前述の範囲に含まれる任意の範囲）の量で、透明体を形成するための組成物中に含めることができる。例えば、添加剤（例えば、遮光化合物および／または吸光化合物）を、透明体の総重量または透明体の層を形成するための組成物中の固体の総重量に対して、０．００００１重量％〜０．０１重量％；０．００１重量％〜５重量％；０．０１重量％〜２重量％；０．０１重量％〜１．９重量％；０．１〜１．８重量％；０．３重量％〜１．５重量％；０．５重量％〜１．３重量％；０．６重量％〜１．２５重量％；０．９重量％〜１．２重量％；０．０１重量％〜０．０２重量％；０．０２重量％〜０．０４重量％；２重量％〜５重量％；または３重量％〜４重量％）の量で、前述のいずれかに含めることができる。
【００３０】
本開示によれば、添加剤は、光遮断（例えば、４００ｎｍ〜４３０ｎｍの波長範囲の光の遮断）と光への曝露および風化に対する耐久性との組み合わせを有し得る。添加剤の例には、以下の化学物質クラスが含まれる：無機ナノ粒子（例えば、金属酸化物および金属ナノ粒子）、有機ナノ粒子、有機金属ナノ粒子、ベンゾトリアゾール、トリアジン、ベンゾフェノン、ヒンダードアミン光安定剤（ＨＡＬＳ）、ベンゾアート、シアノアクリラート、テトラフェニルポルフィリン、テトラメシチルポルフィリン、ペリレン、オキサルアニリド、フタロシアニン、クロロフィル（その誘導体が含まれる）、ビリルビン（その誘導体が含まれる）、一次抗酸化剤、色素  染料（例えば、有機金属染料）、およびこれらの組み合わせ。染料の非限定的な例には、ビリルビン；クロロフィルａ、ジエチルエーテル；クロロフィルａ、メタノール；クロロフィルｂ；ジプロトン化テトラフェニルポルフィリン；ヘマチン；マグネシウムオクタエチルポルフィリン；マグネシウムオクタエチルポルフィリン（ＭｇＯＥＰ）；マグネシウムフタロシアニン（ＭｇＰｃ）、ＰｒＯＨ；マグネシウムフタロシアニン（ＭｇＰｃ）、ピリジン；マグネシウムテトラメシチルポルフィリン（ＭｇＴＭＰ）；マグネシウムテトラフェニルポルフィリン（ＭｇＴＰＰ）；オクタエチルポルフィリン；フタロシアニン（Ｐｃ）；ポルフィン；テトラ−ｔ−ブチルアザポルフィン；テトラ−ｔ−ブチルナフタロシアニン；テトラキス（２，６−ジクロロフェニル）ポルフィリン（ｔｅｔｒａｋｉｓ（２，６−ｄｉｃｈｌｏｒｐｈｅｎｙｌ）ｐｏｒｐｈｙｒｉｎ）；テトラキス（ｏ−アミノフェニル）ポルフィリン；テトラメシチルポルフィリン（ＴＭＰ）；テトラフェニルポルフィリン（ＴＰＰ）；ビタミンＢ１２；亜鉛オクタエチルポルフィリン（ＺｎＯＥＰ）；亜鉛フタロシアニン（ＺｎＰｃ）、ピリジン；亜鉛テトラメシチルポルフィリン（ＺｎＴＭＰ）；亜鉛テトラメシチルポルフィリンラジカルカチオン；亜鉛テトラフェニルポルフィリン（ＺｎＴＰＰ）；ペリレン；オキサニリド；これらの誘導体；およびこれらの組み合わせが含まれる。
【００３１】
添加剤を、金属酸化物、ベンゾトリアゾール（その誘導体が含まれる）、トリアジン（その誘導体が含まれる）、トリアゾール（その誘導体が含まれる）、ヒンダードアミン光安定剤（ＨＡＬＳ、その誘導体が含まれる）、アミン官能基を有するシラン（その誘導体が含まれる）、立体障害フェノール系抗酸化剤（その誘導体が含まれる）、イソシアナート官能基を有するシラン（その誘導体が含まれる）、およびこれらの混合物から選択することができる。無機ナノ粒子には、酸化セリウム（例えば、ＣｅＯ２）および酸化亜鉛（例えば、ＺｎＯ）などから選択される金属酸化物が含まれ得るが、無機ナノ粒子はこれらに限定されない。添加剤は、透明体の総重量に対して０．０１重量％〜２．０重量％の量で、ベンゾトリアゾール、トリアジン、染料、ヒンダードアミン光安定剤、またはこれらの組み合わせを含み得る。例えば、添加剤は、透明体の総重量に対して０．０１重量％〜１．５重量％の量で、ベンゾトリアゾール、染料、ヒンダードアミン光安定剤、またはこれらの組み合わせを含み得る。
【００３２】
添加剤には、ピロロ［３，４−ｆ］ベンゾトリアゾール−５，７（２Ｈ，６Ｈ）−ジオンが含まれ得る。例えば、添加剤の非限定的な例には、６−ブチル−２−［２−ヒドロキシ−３−（１−メチル−１−フェニルエチル）−５−（１，１，３，３−テトラメチルブチル）フェニル］ピロロ［３，４−ｆ］ベンゾトリアゾール−５，７（２Ｈ，６Ｈ）−ジオン（ＴＩＮＵＶＩＮ（登録商標）ＣＡＲＢＯＰＲＯＴＥＣＴ（登録商標）（それぞれ、ＢＡＳＦ  ＳＥ，Ｌｕｄｗｉｇｓｈａｆｅｎ，Ｇｅｒｍａｎｙから入手可能）として市販）が含まれる。ベンゾトリアゾールのさらなる非限定的な例には、ＴＩＮＵＶＩＮ（登録商標）９９−２、ＴＩＮＵＶＩＮ（登録商標）３８４−２、ＴＩＮＵＶＩＮ（登録商標）９００、およびＴＩＮＵＶＩＮ（登録商標）１１３０（それぞれ、ＢＡＳＦ  ＳＥ，Ｌｕｄｗｉｇｓｈａｆｅｎ，Ｇｅｒｍａｎｙから入手可能）、ならびにＣＨＩＧＵＡＲＤ  Ｒ−４５５（Ｃｈｉｔｅｃ  Ｔｅｃｈｎｏｌｏｇｙ  Ｃｏ．，Ｌｔｄ．，Ｔａｉｐｅｉ，Ｔａｉｗａｎから入手可能）が含まれる。ＨＡＬＳの非限定的な市販品の例には、ＴＩＮＵＶＩＮ（登録商標）１２３、ＴＩＮＵＶＩＮ（登録商標）１４４、およびＴＩＮＵＶＩＮ（登録商標）２９２（それぞれ、ＢＡＳＦ  ＳＥ，Ｌｕｄｗｉｇｓｈａｆｅｎ，Ｇｅｒｍａｎｙから入手可能）が含まれる。トリアジンの非限定的な市販品の例には、ＴＩＮＵＶＩＮ（登録商標）４００、ＴＩＮＵＶＩＮ（登録商標）４０５、ＴＩＮＵＶＩＮ（登録商標）４６０、ＴＩＮＵＶＩＮ（登録商標）４７７、およびＴＩＮＵＶＩＮ（登録商標）４７９（それぞれ、ＢＡＳＦ  ＳＥ，Ｌｕｄｗｉｇｓｈａｆｅｎ，Ｇｅｒｍａｎｙから入手可能）が含まれる。染料（例えば、有機金属染料）の非限定的な市販品の例には、Ｃｕ（ＩＩ）メソ−テトラ（４−カルボキシフェニル）ポルフィン（例えば、Ｈｉｇｈ  Ｐｅｒｆｏｒｍａｎｃｅ  Ｏｐｔｉｃｓ  Ｄｙｅ  Ｇｅｎｅｒａｔｉｏｎ４Ｄ（Ｈｉｇｈ  Ｐｅｒｆｏｒｍａｎｃｅ  Ｏｐｔｉｃｓ，Ｒｏａｎｏｋｅ，Ｖａ．から入手可能）または任意の他の適切なＨｉｇｈ  Ｐｅｒｆｏｒｍａｎｃｅ  Ｏｐｔｉｃｓ  Ｄｙｅ（Ｇｅｎｅｒａｔｉｏｎ４Ａ、４Ｂ、および／または４Ｃが含まれる））が含まれる。
【００３３】
添加剤の非限定的な市販品の例には、以下も含まれ得る：ＴＩＮＵＶＩＮ（登録商標）化合物（例えば、ＴＩＮＵＶＩＮ（登録商標）１５１、ＴＩＮＵＶＩＮ（登録商標）１５２、ＴＩＮＵＶＩＮ（登録商標）２１３、ＴＩＮＵＶＩＮ（登録商標）２３４、ＴＩＮＵＶＩＮ（登録商標）３２６、ＴＩＮＵＶＩＮ（登録商標）３２７、ＴＩＮＵＶＩＮ（登録商標）３２８、ＴＩＮＵＶＩＮ（登録商標）５７１、ＴＩＮＵＶＩＮ（登録商標）６２２、ＴＩＮＵＶＩＮ（登録商標）７６５、ＴＩＮＵＶＩＮ（登録商標）７７０、および／またはＴＩＮＵＶＩＮ（登録商標）Ｐ；それぞれ、ＢＡＳＦ  ＳＥ，Ｌｕｄｗｉｇｓｈａｆｅｎ，Ｇｅｒｍａｎｙから入手可能）、ＩＲＧＡＮＯＸ（登録商標）化合物（例えば、ＩＲＧＡＮＯＸ（登録商標）２４５、ＩＲＧＡＮＯＸ（登録商標）１０１０、ＩＲＧＡＮＯＸ（登録商標）１０３５、ＩＲＧＡＮＯＸ（登録商標）１０７６、ＩＲＧＡＮＯＸ（登録商標）１０９８、ＩＲＧＡＮＯＸ（登録商標）１１３５、および／またはＩＲＧＡＮＯＸ（登録商標）５０５７；それぞれ、ＢＡＳＦ  ＳＥ，Ｌｕｄｗｉｇｓｈａｆｅｎ，Ｇｅｒｍａｎｙから入手可能）、ＵｎｉｔｅｘＯＢ（Ａｎｇｅｎｅ  Ｃｈｅｍｉｃａ，Ｈｏｎｇ  Ｋｏｎｇから入手可能）、ＣＨＩＭＡＳＳＯＲＢ（登録商標）化合物（例えば、ＣＨＩＭＡＳＳＯＲＢ（登録商標）８１、ＣＨＩＭＡＳＳＯＲＢ（登録商標）９４４ＬＤ、および／またはＣＨＩＭＡＳＳＯＲＢ（登録商標）２０２０ＦＬＤ；それぞれ、ＢＡＳＦ  ＳＥ，Ｌｕｄｗｉｇｓｈａｆｅｎ，Ｇｅｒｍａｎｙから入手可能）、ＢＬＳ（登録商標）化合物（例えば、ＢＬＳ（登録商標）９９−２、ＢＬＳ（登録商標）１１９、ＢＬＳ（登録商標）１２３、ＢＬＳ（登録商標）２３４、ＢＬＳ（登録商標）２９２、ＢＬＳ（登録商標）５３１、ＢＬＳ（登録商標）０１１３−３、ＢＬＳ（登録商標）１１３０、ＢＬＳ（登録商標）１３２６、ＢＬＳ（登録商標）１３２８、ＢＬＳ（登録商標）１７１０、ＢＬＳ（登録商標）２９０８、ＢＬＳ（登録商標）３０３５、ＢＬＳ（登録商標）３０３９、および／またはＢＬＳ（登録商標）５４１１；それぞれ、Ｍａｙｚｏ  Ｉｎｃ．，Ｓｕｗａｎｅｅ，Ｇａ，ＵＳＡから入手可能）、および／またはＣＹＡＳＯＲＢ  ＣＹＮＥＲＧＹ  ＳＯＬＵＴＩＯＮＳ（登録商標）Ｌ１４３−５０Ｘ安定剤（Ｃｙｔｅｃ  Ｉｎｄｕｓｔｒｉｅｓ，Ｉｎｃ．，Ｗｏｏｄｌａｎｄ  Ｐａｒｋ，ＮＪ，ＵＳＡから入手可能）。
【００３４】
添加剤には、ＴＩＮＵＶＩＮ（登録商標）ＣＡＲＢＯＰＲＯＴＥＣＴ（登録商標）、ＴＩＮＵＶＩＮ（登録商標）４７７（レッドシフトしたトリス−レゾルシノール−トリアジン発色団を含む）、Ｈｉｇｈ  Ｐｅｒｆｏｒｍａｎｃｅ  Ｏｐｔｉｃｓ，Ｒｏａｎｏｋｅ，Ｖａ．から入手可能な化合物（例えば、Ｇｅｎｅｒａｔｉｏｎ４Ｂ染料および／またはＧｅｎｅｒａｔｉｏｎ４Ｄ染料）、ＴＩＮＵＶＩＮ（登録商標）２９２、および／またはＴＩＮＵＶＩＮ（登録商標）１１３０が含まれ得る。例えば、透明体の総重量または透明体の層を形成するための組成物中の固体の総重量に対して０．００００１重量％〜１０重量％（例えば、０．００１重量％〜５重量％；０．０１重量％〜２重量％；０．０１重量％〜１．９重量％；０．１〜１．８重量％；０．３重量％〜１．５重量％；０．５重量％〜１．３重量％；０．６重量％〜１．２５重量％；０．９重量％〜１．２重量％；０．０１重量％〜０．０２重量％；０．０２重量％〜０．０４重量％；２重量％〜５重量％；または３重量％〜４重量％）の重量％で、透明体を形成するためのポリマー前駆体と混合することによって、添加剤を透明体に含めることができる。
【００３５】
添加剤は、例えば、重合中の透明体層の化学的主鎖への添加剤の化学的取り込みの改善によって、透明体への添加剤の組み込みを容易にする官能基を含み得る。官能基を、添加剤に対して反応官能性を付与するが、添加剤の光吸収特性または光保護特性を阻害しないアミン、アルコール、または他の官能基から選択することができる。官能基はまた、添加剤を透明体層の化学的主鎖に係留して層表面への添加剤の移動を防止または軽減し、それにより、製品が風化と共に老化するにつれて生じる乳白化を防止または軽減することができる。さらに、透明体層の表面への添加剤の移動を軽減または防止することにより、層の特性（例えば、接着性、滑らかさなど）は、層内の添加剤の存在による影響を比較的うけなくなり得る。したがって、添加剤を含む層は、添加剤を含まない実質的に同一の組成物を有する層と実質的に同一の表面特性を有し得る。非限定的な例では、添加剤には、４つのカルボン酸基を有するＣｕ（ＩＩ）メソ−テトラ（４−カルボキシフェニル）ポルフィン（Ｇｅｎｅｒａｔｉｏｎ４Ｄ染料として市販されている）が含まれる。本開示はいかなる特定の機序または理論にも限定されないが、カルボン酸基が添加剤の移動および／または乳白化の可能性または量を軽減すると考えられる。
【００３６】
添加剤を、任意の適切な様式で透明体の任意の適切な層に含めることができる。例えば、添加剤を、透明体層の形成のための樹脂に含めることができる。添加剤を、樹脂を形成するための成分に添加することができ、そして／または樹脂に直接添加することができる。さらに、添加剤を、重合（例えば、硬化）前および／または重合中に樹脂に添加することができる。樹脂を重合させて層を直接形成することができる。樹脂を重合させて重合生成物を形成し、この生成物を造粒、溶融成形、および押出成形して層を形成することができる。添加剤を、樹脂の硬化前および／もしくは硬化中、ならびに／または溶融成形中に添加することができる。例えば、添加剤（例えば、Ｇｅｎｅｒａｔｉｏｎ４Ｄ染料）を、重合前に中間層配合物のポリオール部分に分散させることができ、そして／または添加剤を押出しプロセス中にポリマー顆粒に添加することができる。
【００３７】
添加剤を、任意の適切な透明体と共に利用することができる中間層に含めることができる。例えば、図１は、本開示の透明体１００の断面図である。透明体１００は、第１の基板１０４と第２の基板１０６との間に中間層１０２を含む。中間層１０２、第１の基板１０４、および／または第２の基板１０６のうちのいずれかは、本明細書中に記載の添加剤を含み得る。第１および第２の基板１０４および１０６は、透明体のための任意の適切な基板を含み得る。例えば、第１の基板１０４および第２の基板１０６は、任意の適切な基板（例えば、ガラスおよび／またはポリマー（例えば、プラスチック）など）を含み得る。透明体のガラスは、任意の適切なガラス（例えば、透明フロートガラス、ウォーターホワイトガラス、ソーダ石灰ガラス、アルミノケイ酸リチウムガラス、窓ガラス、ユニバッチガラス、硼珪酸ガラス、熱線吸収青および／または緑ガラス、ならびに低鉄ガラス（例えば、ＳＴＡＲＰＨＩＲＥ（登録商標）ガラス、Ｖｉｔｒｏ  Ａｒｃｈｉｔｅｃｔｕｒａｌ  Ｇｌａｓｓ，Ｃｈｅｓｗｉｃｋ，Ｐａ．から市販）など）を含み得る。ガラスの非限定的な市販品の例には、ＣＯＲＮＩＮＧ（登録商標）ＧＯＲＩＬＬＡ（登録商標）ガラス（Ｃｏｒｎｉｎｇ  Ｉｎｃ．，Ｃｏｒｎｉｎｇ，ＮＹから入手可能）、ＳＯＬＩＤＩＯＮ（登録商標）ガラス（Ｓａｉｎｔ−Ｇｏｂａｉｎ  Ｓｕｌｌｙ，Ｃｏｕｒｂｅｖｏｉｅ，Ｆｒａｎｃｅから入手可能）、Ｃｈｅｍｐｌｅｘ２０００（ＧＫＮ  Ａｅｒｏｓｐａｃｅ，Ｐｈｏｅｎｉｘ，ＡＺから入手可能）が含まれ得る。ガラスを、強化（例えば、化学的強化および／または熱強化）することができる。化学的に強化されたガラスの非限定的な市販品の例には、ＨＥＲＣＵＬＩＴＥ（登録商標）ガラスまたはＨＥＲＣＵＬＩＴＥ（登録商標）ＩＩガラス（Ｖｉｔｒｏ  Ａｒｃｈｉｔｅｃｔｕｒａｌ  Ｇｌａｓｓ，Ｃｈｅｓｗｉｃｋ，Ｐａから入手可能）などが含まれる。透明体のポリマーは、ポリカルボナート、アクリル系、延伸アクリル系、アリルジグリコールカルボナート（例えば、ＣＲ−３９、ＰＰＧ  Ｉｎｄｕｓｔｒｉｅｓ  Ｉｎｃ．，Ｐｉｔｔｓｂｕｒｇｈ，Ｐａ．から入手可能）、ポリウレタン（例えば、Ｓ−１２３、ＰＰＧ  Ｉｎｄｕｓｔｒｉｅｓ  Ｉｎｃ．，Ｐｉｔｔｓｂｕｒｇｈ，Ｐａ．から入手可能）、プラスチック（例えば、ＯＰＴＩＣＯＲ（登録商標）ＡＴＭ、ＰＰＧ  Ｉｎｄｕｓｔｒｉｅｓ  Ｉｎｃ．，Ｐｉｔｔｓｂｕｒｇｈ，Ｐａ．から入手可能）、ポリ尿素、ポリビニル、および／またはシリコーンを含み得る。
【００３８】
透明体は、任意の適切な厚さを有し得る。透明体の厚さは、透明体の光透過率および遮断された光の％に影響を及ぼし得、したがって、透明体の厚さを、所望の性質に合わせて調整することができる。例えば、図１の中間層１０２の厚さは、０．１ｍｍ〜２５ｍｍ（例えば、０．１ｍｍ〜２．５ｍｍ、０．２５ｍｍ〜１０ｍｍ、０．５ｍｍ〜５ｍｍ、１ｍｍ〜４ｍｍ、または２ｍｍ〜３ｍｍ）であり得る。第１および第２の基板１０４および１０６の各々の厚さは、０．２５ｍｍ〜１５０ｍｍ（例えば、１ｍｍ〜１５ｍｍ、２．５ｍｍ〜５０ｍｍ、５ｍｍ〜３０ｍｍ、または１０ｍｍ〜２５ｍｍ）であり得る。図１の透明体１００、中間層１０２、第１の基板１０４、および第２の基板１０６のうちのいずれかを、４００ｎｍ〜４３０ｎｍの波長範囲の光の５０％超を遮断するのに十分な厚さおよび添加剤濃度を有し、且つ６５％超の全可視光透過率を有するようにすることができる。
【００３９】
透明体中の添加剤濃度は、透明体断面の厚さ、および／または透明体の組成に応じて変動し得る。比較的低濃度（例えば、０．００００１重量％〜５重量％）の添加剤（例えば、遮光化合物および／または吸光化合物）を、Ｓ−１２３および／またはＯＰＴＩＣＯＲ（登録商標）ＡＴＭ（それぞれ、ＰＰＧ  Ｉｎｄｕｓｔｒｉｅｓ  Ｉｎｃ．，Ｐｉｔｔｓｂｕｒｇｈ，Ｐａ．から入手可能）を含む透明体のために、ならびに／あるいは０．５ｍｍ〜５０ｍｍの範囲の厚さを有する透明体層中で利用することができる。比較的低濃度（例えば、５重量％〜１０重量％）の添加剤を、比較的厚さがより薄い透明体層（例えば、１μｍ〜１００μｍの範囲の厚さの層透明体など）中で使用することができる。比較的薄い透明体層を、要素に直接曝されず、且つ透明体の別の成分（例えば、透明体の別の層（例えば、コーティング）、基板、および／または中間層など）に接着している内部コーティングで利用することができる。透明体層は、０．１ｍｍ〜４ｍｍの厚さを有する中間層を含むことができ、そしてコーティング層または非コーティング層（例えば、透明体プライまたは中間層など）に接着することができ、これらの層は、ガラス、ポリカルボナート、アクリル系、延伸アクリル系、アリルジグリコールカルボナート（例えば、ＣＲ−３９、ＰＰＧ  Ｉｎｄｕｓｔｒｉｅｓ  Ｉｎｃ．，Ｐｉｔｔｓｂｕｒｇｈ，Ｐａ．から入手可能）、ポリウレタン（例えば、Ｓ−１２３、ＰＰＧ  Ｉｎｄｕｓｔｒｉｅｓ  Ｉｎｃ．，Ｐｉｔｔｓｂｕｒｇｈ，Ｐａ．から入手可能）、プラスチック（例えば、ＯＰＴＩＣＯＲ（登録商標）ＡＴＭ、ＰＰＧ  Ｉｎｄｕｓｔｒｉｅｓ  Ｉｎｃ．，Ｐｉｔｔｓｂｕｒｇｈ，Ｐａ．から入手可能）、ポリ尿素、ポリビニル、および／またはシリコーンを含み得る。
【００４０】
中間層を、他の層（例えば、さらなる中間層など）と共に利用することもできる。透明体は、積層された複数の中間層（例えば、４つの中間層）を含むことができ、透明体の１つまたは複数の（またはたった１つの）中間層は、本明細書中に記載の添加剤を含むことができる。さらに、複数の中間層のうちの１つまたは複数は、添加剤を実質的に含まないか、完全に含まなくてよく、透明体のために一般的に使用される任意の適切な中間層であり得る。本開示および特許請求の範囲で使用する場合、句「添加剤を実質的に含まない」は、添加剤が、たとえ存在したとしても、偶発的な不純物としてのみ存在することを示す。添加剤を実質的に含まないか完全に含まず、且つ透明体のために一般に使用される中間層を含めることにより、高額な品質認定試験を利用してこれらの中間層の接着性能を評価する必要がなく、それにより、透明体の生産コストが抑えられ、透明体の開発時間が短縮される。例えば、複数の中間層は、基板（ポリカルボナート、アクリル系（例えば、ポリアクリラート）、および／またはガラスなどが含まれる）に関して予測可能な接着性能を有し得る。
【００４１】
透明体はガラスを含むことができ、この透明体は、ポリマーを利用して調製した透明体と比較してＵＶ遮断特性が低下している可能性がある。したがって、中間層をガラス基板と共に利用して、ＵＶ遮断特性が改善された透明体を得ることができる。得られる透明体を過度に厚くすることなく中間層をガラス基板と共に使用することができるように、中間層を薄くすることができる。添加剤を、ガラス基板に組み込むことができる。例えば、中間層の厚さは、０．１〜２５ｍｍ、０．１ｍｍ〜２．５ｍｍ、０．２５ｍｍ〜１０ｍｍ、０．５ｍｍ〜５ｍｍ、１ｍｍ〜４ｍｍ、２ｍｍ〜３ｍｍ、０．２〜０．９ｍｍ、０．３〜０．７ｍｍ、０．４〜０．７ｍｍ、０．５〜０．７ｍｍ、０．６〜０．７ｍｍ、または前述の範囲内に含まれる任意の部分範囲であり得る。例えば、中間層の厚さは、０．６３５ｍｍ（例えば、厚さ２５ｍｉｌ）またはそれ未満であり得る。４００ｎｍ〜４３０ｎｍの波長の光の少なくとも一部の遮断に加えて、中間層は、航空機透明体の耐用年数の間はＵＶ安定性および気候安定性を示すことができ、構造物層の間（例えば、第１の基板と第２の基板との間）の接着を妨害も低下もさせず（または実質的に妨害も低下もさせず）、全透明体が透明体の許容される要件に適合しなくなるような黄色度指数の値、光透過、ヘイズ、または色の大きな変化も生じない。安定性の改善のために、類似の結果が達成される場合、より低い濃度の添加剤を使用することができる。ヒンダードアミン光安定剤を、ＵＶ吸収剤および／または別の安定剤と共に、１：２または１：３（ヒンダードアミン光安定剤：ＵＶ吸収剤および／または別の安定剤）の濃度比で組み込むことができる。
【００４２】
添加剤を基板内に直接組み込むことができ、中間層を使用するか使用せずに基板を透明体に含めることができる。例えば、図２は、本開示の透明体２００の断面図である。透明体２００は、基板が４００ｎｍ〜４３０ｎｍの波長の光の少なくとも一部を遮断するように添加剤を含む基板を含むことができる（例えば、基板が４００ｎｍ〜４３０ｎｍの波長の光の５０％超を遮断するように、基板は添加剤を含むことができる）。基板２００は、ポリウレタン、プラスチック、および／またはポリ尿素をさらに含むことができる。例えば、基板は、ポリウレタン（Ｓ−１２３が含まれる）および／またはプラスチック（ＯＰＴＩＣＯＲ（登録商標）ＡＴＭが含まれる）（それぞれ、ＰＰＧ  Ｉｎｄｕｓｔｒｉｅｓ  Ｉｎｃ．，Ｐｉｔｔｓｂｕｒｇｈ，Ｐａ．から入手可能）を含むことができる。
【００４３】
ポリウレタンを含む基板は、イソシアナートと、４〜１８個の炭素原子（またはその中に含まれる任意の範囲、例えば、５〜１７個の炭素原子、６〜１６個の炭素原子、７〜１５個の炭素原子、８〜１４個の炭素原子、または９〜１３個の炭素原子）および２個のヒドロキシル基（または３個またはそれを超えるヒドロキシル基）を有する脂肪族ポリオールとを含む成分（ここで、イソシアナートおよび／または脂肪族ポリオールは、分岐または非分岐であり得る）の反応生成物を含むことができる。本明細書中で使用する場合、用語「イソシアナート」は、「少なくとも１つのポリイソシアナート」を意味し得、用語「脂肪族ポリオール」は、「少なくとも１つの脂肪族ポリオール」を意味し得る。本開示によれば、イソシアナートおよび／またはポリオールは、分岐していても良い。本明細書中で使用する場合、用語「分岐した」は、１つまたは複数の側鎖が鎖に結合した原子の鎖を意味する。置換基（例えば、水素原子）の、共有結合した官能性の置換基または部分（例えば、ヒドロキシアルキル基）での置き換えによって分岐が起こる。本明細書中で使用する場合、用語「イソシアナート」は、−Ｎ＝Ｃ＝Ｏ官能基および／または−Ｎ＝Ｃ＝Ｓ（イソチオシアナート）基を含む化合物を意味し、２つもしくはそれを超える−Ｎ＝Ｃ＝Ｏ官能基および／または２つもしくはそれを超える−Ｎ＝Ｃ＝Ｓ（イソチオシアナート）基を含むポリイソシアナート（ジイソシアナート、トリイソシアナート、または官能性がより高いイソシアナートなど）、ならびにイソシアナートの二量体および三量体またはビウレットが含まれるように広く解釈される。イソシアナートは、ヒドロキシル官能基、チオール官能基、またはアミン官能基などの反応基と共有結合を形成することが可能であり得る。分岐イソシアナートを使用して、ポリウレタンによって形成されたポリマーマトリックス内に自由体積を増加させて分子が移動するための空間を得ることができる。
【００４４】
適切なイソシアナートの非限定的な例には、脂肪族、脂環式、芳香族、複素環式、スルホナート含有、および／または自己回復型の分子（例えば、アルコキシアミン）、その二量体および三量体、ならびにその混合物が含まれる。適切な脂環式イソシアナートの非限定的な例には、１つまたは複数のイソシアナート基が脂環式の環に直接結合している脂環式イソシアナートおよび１つまたは複数のイソシアナート基が脂環式の環に直接結合していない脂環式イソシアナートが含まれる。適切な芳香族イソシアナートの非限定的な例には、イソシアナート基が芳香環に直接結合している芳香族イソシアナートおよびイソシアナート基が芳香環に直接結合していない芳香族イソシアナートが含まれる。適切な複素環式イソシアナートの非限定的な例には、イソシアナート基が複素環に直接結合している複素環式イソシアナートおよびイソシアナート基が複素環に直接結合していない複素環式イソシアナートが含まれる。適切なイソシアナートの非限定的な例には、ＤＥＳＭＯＤＵＲ  Ｗ（４，４’−メチレン−ビス−（シクロヘキシルイソシアナート）または１−イソシアナト−４−［（４−イソシアナトシクロヘキシル）メチル］シクロヘキサン）、ＤＥＳＭＯＤＵＲ  Ｎ  ３３００（ヘキサメチレンジイソシアナート三量体）、およびＤＥＳＭＯＤＵＲ  Ｎ  ３４００（６０％ヘキサメチレンジイソシアナート二量体および４０％ヘキサメチレンジイソシアナート三量体）（Ｂａｙｅｒ  Ｃｏｒｐ．，Ｐｉｔｔｓｂｕｒｇｈ，Ｐａ．から市販）が含まれ得る。
【００４５】
本明細書中で使用する場合、用語「ポリオール」には、少なくとも２つのヒドロキシル基を含む（例えば、２つのヒドロキシル基（ジオールなど）または３つのヒドロキシル基（トリオールなど）を含む）化合物、単量体、オリゴマー、およびポリマー、より官能性の高いポリオール、ならびにこれらの混合物が含まれる。非限定的な適切なポリオールは、イソシアナート官能基などの反応基と共有結合を形成することができる。適切なポリオールの非限定的な例には、脂肪族、脂環式、芳香族、複素環式、オリゴマーのポリオール、高分子ポリオール、およびこれらの混合物が含まれる。太陽光に曝露される透明体または窓について、脂肪族または脂環式のポリオールを使用することができる。ポリオール中の炭素原子数は、４〜１８、４〜１２、４〜１０、４〜８、または４〜６個の炭素原子の範囲であり得る。ポリオール中の炭素原子を、ヘテロ原子（Ｎ、Ｓ、またはＯなど）で置き換えることができる。
【００４６】
ポリオールとしての使用に適切な三官能性、四官能性、またはより高次の官能性のポリオールの非限定的な例には、分枝鎖アルカンポリオール（グリセロールまたはグリセリンなど）、テトラメチロールメタン、トリメチロールエタン（例えば、１，１，１−トリメチロールエタン）、トリメチロールプロパン（ＴＭＰ；例えば、１，１，１−トリメチロールプロパン）、エリスリトール、ペンタエリスリトール、ジペンタエリスリトール、トリペンタエリスリトール、ソルビタン、これらのアルコキシ化誘導体、およびこれらの混合物が含まれる。ポリオールは、シクロアルカンポリオール（トリメチレンビス（１，３，５−シクロヘキサントリオール）など）であり得、そして／またはポリオールは、芳香族ポリオール（トリメチレンビス（１，３，５−ベンゼントリオール）など）であり得る。
【００４７】
本開示の透明体は、当該分野で利用可能な任意の適切な層も含み得る。例えば、本明細書中に開示の任意の透明体は、当該分野で利用可能な任意の適切なハードコート、ヒーターコーティングフィルム、導電層、傷防止薄板ガラスもしくは耐摩耗性プラスチック、くもり止め、または親水性フィルムなどをさらに含み得る。
【００４８】
図３は、本開示の透明体３００の断面図である。透明体３００は、第１の基板３１０を含み、この基板は、ガラス（例えば、ＳＴＡＲＰＨＩＲＥ（登録商標）ガラスまたはＳＯＬＡＲＰＨＩＲＥ（登録商標）ガラス（Ｖｉｔｒｏ  Ａｒｃｈｉｔｅｃｔｕｒａｌ  Ｇｌａｓｓ，Ｃｈｅｓｗｉｃｋ，Ｐａ．から市販）、熱強化ソーダ石灰ガラス、および／または化学強化ガラス（例えば、ＨＥＲＣＵＬＩＴＥ（登録商標）ガラスまたはＨＥＲＣＵＬＩＴＥ（登録商標）ＩＩガラス（Ｖｉｔｒｏ  Ａｒｃｈｉｔｅｃｔｕｒａｌ  Ｇｌａｓｓ，Ｃｈｅｓｗｉｃｋ，Ｐａ．から入手可能）など））、ポリカルボナート、アクリル系、延伸アクリル系、アリルジグリコールカルボナート（例えば、ＣＲ−３９、ＰＰＧ  Ｉｎｄｕｓｔｒｉｅｓ  Ｉｎｃ．，Ｐｉｔｔｓｂｕｒｇｈ，Ｐａ．から入手可能）、ポリウレタン、プラスチック、ポリ尿素、ポリビニル、および／またはシリコーンを含み得る。図３では、導電層３２０が第１の基板３１０上にある。導電層３２０は、任意の適切な導電層（例えば、金属酸化物層、金属層、および／または金属酸化物層（例えば、インジウムスズ酸化物および／またはアルミニウムドープ酸化亜鉛の層、金および／または銀の層、ならびにインジウムスズ酸化物および／またはアルミニウムドープ酸化亜鉛の層を含む積層物）など）を含み得る。中間層３３０が導電層３２０上にある。中間層３３０は、任意の適切な中間層材料を含み得る。例えば、中間層３３０は、ポリウレタン、ポリビニル、プレス艶出ポリビニル、および／またはシリコーンを含み得る。第２の基板３４０が中間層３３０上にある。第２の基板３４０は、第１の基板３１０と実質的に同一であっても異なっていてもよい。添加剤を、透明体３００の任意の層または全ての層に含めることができる。透明体３００は、さらなる導電層、基板、および／または中間層をさらに含み得る。透明体３００中の任意の層の厚さは、０．１ｍｍ〜３０ｍｍであり得る。
【００４９】
図４は、本開示の透明体４００の断面図である。透明体４００は、第１の基板４１０を含み、この基板は、ガラス（例えば、ＳＴＡＲＰＨＩＲＥ（登録商標）ガラスまたはＳＯＬＡＲＰＨＩＲＥ（登録商標）ガラス（Ｖｉｔｒｏ  Ａｒｃｈｉｔｅｃｔｕｒａｌ  Ｇｌａｓｓ，Ｃｈｅｓｗｉｃｋ，Ｐａ．から市販）、熱強化ソーダ石灰ガラス、および／または化学強化ガラス（例えば、ＨＥＲＣＵＬＩＴＥ（登録商標）ガラスまたはＨＥＲＣＵＬＩＴＥ（登録商標）ＩＩガラス（Ｖｉｔｒｏ  Ａｒｃｈｉｔｅｃｔｕｒａｌ  Ｇｌａｓｓ，Ｃｈｅｓｗｉｃｋ，Ｐａ．から入手可能）など））、ポリカルボナート、アクリル系、延伸アクリル系、アリルジグリコールカルボナート（例えば、ＣＲ−３９、ＰＰＧ  Ｉｎｄｕｓｔｒｉｅｓ  Ｉｎｃ．，Ｐｉｔｔｓｂｕｒｇｈ，Ｐａ．から入手可能）、および／またはポリウレタンを含み得る。図４では、第１の中間層４２０が第１の基板４１０上にある。第１の中間層４２０は、任意の適切な中間層材料を含み得る。例えば、第１の中間層４２０は、ポリウレタン、ポリビニル、プレス艶出ポリビニル、および／またはシリコーンを含み得る。第２の中間層４３０が第１の中間層４２０上にある。第２の中間層４３０は、任意の適切な中間層材料を含み得、第１の中間層４２０と実質的に同一であっても異なっていてもよい。第２の基板４４０が第２の中間層４３０上にある。第２の基板４４０は、第１の基板４１０と実質的に同一であっても異なっていてもよい。添加剤を、透明体４００の任意の層または全ての層に含めることができる。透明体４００は、さらなる基板、および／または中間層をさらに含み得る。透明体４００中の任意の層の厚さは、０．１ｍｍ〜３０ｍｍであり得る。
【００５０】
図５は、本開示の透明体５００の断面図である。透明体５００は、第１の基板５１０を含み、この基板は、ガラス（例えば、ＳＴＡＲＰＨＩＲＥ（登録商標）ガラスまたはＳＯＬＡＲＰＨＩＲＥ（登録商標）ガラス（Ｖｉｔｒｏ  Ａｒｃｈｉｔｅｃｔｕｒａｌ  Ｇｌａｓｓ，Ｃｈｅｓｗｉｃｋ，Ｐａ．から市販）、熱強化ソーダ石灰ガラス、および／または化学強化ガラス（例えば、ＨＥＲＣＵＬＩＴＥ（登録商標）ガラスまたはＨＥＲＣＵＬＩＴＥ（登録商標）ＩＩガラス（Ｖｉｔｒｏ  Ａｒｃｈｉｔｅｃｔｕｒａｌ  Ｇｌａｓｓ，Ｃｈｅｓｗｉｃｋ，Ｐａ．から入手可能）など））、ポリカルボナート、アクリル系、延伸アクリル系、アリルジグリコールカルボナート（例えば、ＣＲ−３９、ＰＰＧ  Ｉｎｄｕｓｔｒｉｅｓ  Ｉｎｃ．，Ｐｉｔｔｓｂｕｒｇｈ，Ｐａ．から入手可能）、ポリウレタン、プラスチック、ポリ尿素、ポリビニル、および／またはシリコーンを含み得る。図５では、第１の導電層５２０が第１の基板５１０上にある。第１の導電層５２０は、任意の適切な導電層（例えば、金属酸化物層、金属層、および／または金属酸化物層（例えば、インジウムスズ酸化物および／またはアルミニウムドープ酸化亜鉛の層、金および／または銀の層、ならびにインジウムスズ酸化物および／またはアルミニウムドープ酸化亜鉛の層を含む積層物）など）を含み得る。中間層５３０が第１の導電層５２０上にある。中間層５３０は、任意の適切な中間層材料を含み得る。例えば、中間層５３０は、ポリウレタン、ポリビニル、プレス艶出ポリビニル、および／またはシリコーンを含み得る。第２の導電層５４０が中間層５３０上にある。第２の導電層５４０は、任意の適切な導電材料（例えば、インジウムスズ酸化物など）を含み得る。第２の基板５５０が第２の導電層５４０上にある。第２の基板は、第１の基板５１０と実質的に同一であっても異なっていてもよい。添加剤を、透明体５００の任意の層または全ての層に含めることができる。透明体５００は、さらなる導電層、基板、および／または中間層をさらに含み得る。透明体５００中の任意の層の厚さは、０．１ｍｍ〜３０ｍｍであり得る。さらに、図１〜５に示す任意の層を任意の適切な組み合わせで組み合わせて、本開示による透明体を形成することができる。さらに、層を、任意の適切な方法にしたがって組み合わせることができる。例えば、透明体は、積層させるための中間層を使用せずに融解、接着、または硬化によって相互に接着された基板を含む積層体を含み得る。
【００５１】
透明体は、電子調光性（ｅｌｅｃｔｒｏｄｉｍｍａｂｌｅ）であり得る。例えば、透明体は、スマートガラス（可変ガラス、スマートウィンドウ、または可変ウィンドウともいうことが可能である）を含み得る。電子調光性透明体は、当該分野で利用可能な任意の適切なデバイス（例えば、懸濁粒子デバイス、液晶デバイス、および／またはエレクトロクロミックウィンドウなど）を含み得る。電子調光性透明体の可視光透過率を、電子調光性透明体への電流の印加によって変化させることができる。例えば、電子調光性透明体は、透明導電材料でコーティングされた２つの基板の間に不透明粒子を含む液体懸濁物またはフィルムを含む懸濁粒子デバイスを含み得る。制御デバイスによって電流が透明導電材料に印加されたとき、デバイスは「明」状態になり、この状態において、不透明粒子は、光がデバイスを通過可能な規則正しい配列を有する。電流の非存在下では、デバイスは「暗」状態になり、この状態において、不透明粒子は、無作為な配列を有し、光がデバイスを通過するのを実質的に遮断する。「暗」状態の間、電子調光性透明体は４００ｎｍ〜４３０ｎｍの波長範囲の光を遮断することができる一方で、「暗」状態の電子調光性透明体は可視光も遮断する。電子調光性透明体は、両方の状態において４００ｎｍ〜４３０ｎｍの波長範囲の光の５０％超が電子調光性透明体を通過するのを遮断することができ、電子調光性透明体は、６５％超の全可視光透過率（すなわち、残存光透過率の３５％以下を喪失する透明状態での全可視光透過率）を有する（例えば、添加剤を使用しない透明状態の電子調光性透明体の全可視光透過率が５０％である場合、４００ｎｍ〜４３０ｎｍの波長を有する光を遮断する添加剤を含む電子調光性透明体の全可視光透過率は、全可視光透過率の低下率３５％に基づくと、少なくとも３２．５％であり、添加剤を含まない場合は５０％であろう）。電子調光性透明体は、４００ｎｍ〜４３０ｎｍの波長範囲の光の７０％超が電子調光性透明体を通過するのを遮断することができ、電子調光性透明体の全可視光透過率は６０％超である。本開示の添加剤を、電子調光性透明体（例えば、懸濁粒子デバイス）の任意の適切な層に含めることができる。
【００５２】
本明細書中に開示の任意の透明体はまた、航空機への適用に適切なさらなる特性を示し得る。例えば、透明体は、４．４ニュートン／ミリメートル（Ｎ／ｍｍ）超のガラスに対する剥離粘着力、２３，４００キロパスカル（ｋＰａ）〜４５，５００ｋＰａの引張り強度、６４〜９８Ａのショア硬さ、４５．５Ｎ／ｍｍ〜９４．６Ｎ／ｍｍの引裂き強さを有し得る。透明体はまた、５週間のＱＵＶ安定性（ＡＳＴＭ  Ｇ１５４−１６にしたがって測定）も示すことができ、目視可能な黄変や変色が認められず、４００ｎｍまでの波長のＵＶ光の９０％超の遮断を維持し、実質的に維持された接着性能を有し得る。
【００５３】
本開示の主題を、ここに、以下の実施例に関して説明する。しかし、本開示は、実施例に限定されない。
【実施例】
【００５４】
実施例の透明体を、ジイソシアナート、触媒、添加剤、およびポリオール（ポリテトラメチレンエーテルグリコールまたは脂肪族ポリエステルジオールのいずれか）を使用して調製した。使用した成分およびそれらの各量を、下記の表１に列挙する。各実施例では、触媒（ジメチルスズジネオデカノアート）を、ジイソシアナート（ＤＥＳＭＯＤＵＲ  Ｗ（４，４’−メチレン−ビス−（シクロヘキシルイソシアナート））、Ｂａｙｅｒ  Ｃｏｒｐ．，Ｐｉｔｔｓｂｕｒｇｈ，Ｐａ．から市販）と表１に示す量で混合して、混合物を調製した。次いで、添加剤とジイソシアナートとの混合物を、オーブン内に１２０℃で１０分間か、実質的に全ての添加剤が溶解するまで入れた。その後、混合物を、ポリオール（ＴＥＲＡＴＨＡＮＥ１０００（表１中で「Ｔ−１０００」という）（ＩＮＶＩＳＴＡ，Ｗｉｃｈｉｔａ，Ｋｓ．から市販）またはＫ−ＦＬＥＸ  Ａ３０７（Ｋｉｎｇ  Ｉｎｄｕｓｔｒｉｅｓ，Ｎｏｒｗａｌｋ，Ｃｔ．から市販）のいずれか）と表１に示す量で２〜３分間混合した。表１中の量は、ジイソシアナートおよびポリオールの１００重量％に対する重量％ならびに質量（例えば、ｇまたはｍｇ）の両方を含む。次いで、ビーカーを２２０°Ｆ（１０４℃）のオーブン内に３日間入れて、反応生成物を調製した。次いで、反応生成物を、厚さ０．２２４インチ（５．６９ｍｍ）のガラス基板（ＳＴＡＲＰＨＩＲＥ（登録商標）ガラス、Ｖｉｔｒｏ  Ａｒｃｈｉｔｅｃｔｕｒａｌ  Ｇｌａｓｓ，Ｃｈｅｓｗｉｃｋ，Ｐａ．から市販）上に置いた。厚さ０．２２４インチ（５．６９ｍｍ）の別のガラス基板（ＳＴＡＲＰＨＩＲＥ（登録商標）ガラス、Ｖｉｔｒｏ  Ａｒｃｈｉｔｅｃｔｕｒａｌ  Ｇｌａｓｓ，Ｃｈｅｓｗｉｃｋ，Ｐａ．から市販）を、ガラス基板の間にテープスペーサを用いて０．０２５インチ（０．６３５ｍｍ）の空間を画定している状態で、反応生成物上に置いた。次いで、ガラス基板および反応生成物を、反応生成物をガラス基板の間で実質的に均一なフィルムに圧縮するのに十分な圧力にて３００°Ｆ（１４９℃）の温度で１０分間熱圧縮し、それにより、２つのガラス基板の間にフィルムを含む試料が形成された。
【表１−１】
2020500249.tif 000003
【表１−２】
2020500249.tif 000004
【表１−３】
2020500249.tif 000005
【００５５】
次いで、それぞれ２つのガラス基板の間にフィルムを含む試料を、全可視光透過率、２００ｎｍ〜４３０ｎｍの波長の光の遮断率％、および厚さについて分析した。全可視光透過率を、ＡＳＴＭ  Ｄ１００３−０７にしたがって測定した。２００ｎｍ〜４３０ｎｍの波長での光の遮断率％を、Ａｇｉｌｅｎｔ／ＨＰ８４５３  ＵＶ−Ｖｉｓ分光光度計（Ａｇｉｌｅｎｔ  Ｔｅｃｈｎｏｌｏｇｉｅｓ，Ｓａｎｔａ  Ｃｌａｒａ，Ｃａ．から市販）を利用して測定した。フィルムの厚さ、試料の全厚（フィルムおよび２つのガラス基板を含む）、４００ｎｍ〜４２０ｎｍの波長範囲にわたる光の平均遮断率％（４００ｎｍ〜４２０ｎｍの波長範囲にわたって平均し、３つの測定値の平均に基づき、括弧内に標準偏差を示す）、および全可視光透過率を表２に示す。表２に認められるように、実施例９および実施例１１の透明体は、実質的により低い全可視光透過率を示した。さらに、実施例９および実施例１１の透明体は、観察可能な茶色がかった色調を有する変色を示した。本出願はいかなる特定の機序や理論にも限定されないが、実施例９および実施例１１の透明体の相対的により低い全可視光透過率が添加剤（ＴＩＮＵＶＩＮ４７７）とポリオール（Ｋ−ＦＬＥＸ  Ａ３０７）との相互作用に起因し得ると考えられる。さらに、実施例１８、１９、２０のポリマーにおいて、ポリマーマトリックスとの相互作用と比較して強力な粒子間相互作用に起因するＣｅＯ２およびＺｎＯのナノ粒子凝集塊の証拠が認められた。ポリマーマトリックス中のナノ粒子溶解性を、２時間またはそれより長時間の高温での超音波処理、溶解性を改善するのに適切な溶媒の添加、ナノ粒子表面の修飾、または配合混合物への導入前の他の固体添加剤へのナノ粒子の固体分散などの他の技術の使用によって改善することができる。
【表２−１】
2020500249.tif 000006
【表２−２】
2020500249.tif 000007
【００５６】
２８０ｎｍ〜３１５ｎｍの波長範囲にわたるＵＶＢ光の遮断率％（３つの測定値の平均に基づき、括弧内に標準偏差を示す）および３１５ｎｍ〜４００ｎｍの波長範囲にわたるＵＶＡ光の遮断率％（３つの測定値の平均に基づき、括弧内に標準偏差を示す）を、表３に示す。
【表３−１】
2020500249.tif 000008
【表３−２】
2020500249.tif 000009
【００５７】
さらに、実施例４、５、８、９、１０、２１、２２、２３、および２４についての４００ｎｍ〜４３０ｎｍの波長範囲にわたる光の平均遮断率％（４００ｎｍ〜４３０ｎｍの波長範囲にわたって平均し、３つの測定値の平均に基づき、括弧内に標準偏差を示す）、４００ｎｍ〜４１０ｎｍの波長範囲にわたる光の平均遮断率％（４００ｎｍ〜４１０ｎｍの波長範囲にわたって平均し、３つの測定値の平均に基づき、括弧内に標準偏差を示す）、３８０ｎｍ〜４１０ｎｍの波長範囲にわたる光の平均遮断率％（３８０ｎｍ〜４１０ｎｍの波長範囲にわたって平均し、３つの測定値の平均に基づき、括弧内に標準偏差を示す）、および２００ｎｍ〜４２０ｎｍの波長範囲にわたる光の平均遮断率％（２００ｎｍ〜４２０ｎｍの波長範囲にわたって平均し、３つの測定値の平均に基づき、括弧内に標準偏差を示す）を、表４に示す。
【表４】
2020500249.tif 000010
【００５８】
図６は、実施例４および実施例５の試料についての３６０ｎｍ〜４３０ｎｍの波長範囲の光の遮断率％（それぞれ３つの測定値の平均に基づく）のスペクトルを示すグラフである。図７は、実施例８および実施例９の試料についての３６０ｎｍ〜４３０ｎｍの波長範囲の光の遮断率％（それぞれ３つの測定値の平均に基づく）のスペクトルを示すグラフである。図８は、実施例１０および実施例１１の試料についての３６０ｎｍ〜４３０ｎｍの波長範囲の光の遮断率％（それぞれ３つの測定値の平均に基づく）のスペクトルを示すグラフである。図９は、実施例２１および実施例２２の試料についての３６０ｎｍ〜４３０ｎｍの波長範囲の光の遮断率％（それぞれ３つの測定値の平均に基づく）のスペクトルを示すグラフである。図１０は、実施例２３および実施例２４の試料についての３６０ｎｍ〜４３０ｎｍの波長範囲の光の遮断率％（それぞれ３つの測定値の平均に基づく）のスペクトルを示すグラフである。
【００５９】
前述の詳細な説明では、本開示の主題の一定の例のみを例示として示し、説明している。当業者が認識するように、本開示の主題を多くの異なる形態で具体化することができ、この主題は、本明細書中に記載の説明に限定されると解釈されるべきではない。また、本開示の文脈において、第１の要素が第２の要素の「上」にあると言及される場合、第１の要素は第２の要素上に直接存在しても、１つまたは複数の介在要素がその間に挿入されて間接的に第２の要素上に介在してもよい。本明細書を通して、同じ参照番号は同じ要素を示す。図面では、厚さは便宜上誇張され得る。
【００６０】
明細書中および特許請求の範囲中で使用される用語「含む（ｃｏｍｐｒｉｓｉｎｇ）」および用語「含む（ｃｏｍｐｒｉｓｉｎｇ）」の複数の形態は、記載した主題を、いずれの変形も付加も排除するように限定しない。本開示の種々の特徴を、用語「含む（ｃｏｍｐｒｉｓｉｎｇ）」または「含む（ｉｎｃｌｕｄｉｎｇ）」を使用して説明しているが、本質的に〜からなる特徴または〜からなる特徴も本開示の範囲内である。例えば、本開示の特徴を、無機ナノ粒子、有機ナノ粒子、有機金属ナノ粒子、ベンゾトリアゾール、トリアジン、ベンゾフェノン、ヒンダードアミン光安定剤、ベンゾアート、シアノアクリラート、テトラフェニルポルフィリン、テトラメシチルポルフィリン、ペリレン、フタロシアニン、クロロフィル、ビリルビン、一次抗酸化剤、色素、染料、およびこれらの組み合わせから選択される添加剤に関して説明しているが、無機ナノ粒子、有機ナノ粒子、有機金属ナノ粒子、ベンゾトリアゾール、トリアジン、ベンゾフェノン、ヒンダードアミン光安定剤、ベンゾアート、シアノアクリラート、テトラフェニルポルフィリン、テトラメシチルポルフィリン、ペリレン、フタロシアニン、クロロフィル、ビリルビン、一次抗酸化剤、色素、および／または染料のうちのいずれか１つから本質的になるか、これらからなる添加剤もまた、本開示の範囲内である。この文脈において、「〜から本質的になる」は、添加剤の任意のさらなる成分が、この添加剤を含む透明体の光遮断特性（例えば、４００ｎｍ〜４３０ｎｍの波長の光の遮断）に実質的に影響を及ぼさないであろうということを意味する。本明細書中で使用する場合、用語「複数」は、２つまたはそれを超えることを意味する。
【００６１】
本明細書中で使用される場合、明示的に別段の指定がない限り、値、範囲、量、または百分率を示す数などの全ての数を、用語「約」が明示的に現れていないとしても、用語「約」で始まっているかのように読むことができる。複数形は単数形を含み、逆もまた同様である。例えば、本開示の特徴が「１つの」添加剤に関して説明されているが、１つまたは複数のこの構成要素または他の記載した構成要素を、本開示にしたがって使用することができる。また、本明細書中で使用される場合、用語「ポリマー」は、プレポリマー、オリゴマー、およびホモポリマーとコポリマーとの両方をいうことを意味し；接頭辞「ポリ」は２つまたはそれを超えることをいう。範囲が与えられている場合、これらの範囲の任意の終点および／またはこれらの範囲内の数字を、本開示の範囲内で組み合わせることができる。含む（ｉｎｃｌｕｄｉｎｇ）および同様の用語は、「〜が含まれるが、これらに限定されない」を意味する。同様に、本明細書中で使用される場合、用語「上に（ｏｎ）」および「上に形成された（ｆｏｒｍｅｄ  ｏｎ）」は、別段の指示が無い限り、表面上に形成されているか、覆われているか、堆積しているか、提供されているが、必ずしもこの表面と接触している必要はないことを意味する。例えば、基板「上に形成された」中間層は、別段の指示が無い限り、形成された中間層と基板との間に位置する同一または異なる組成物の１つまたは複数の他のコーティング層の存在を排除しない。他方では、本明細書中で使用される場合、用語「上に直接」、「上に直接形成された」、および「上に直接積層された」は、表面との物理的接触を意味する。例えば、基板上の直接的な、上に直接的に形成された、または上に直接的に積層された中間層は、基板と物理的に直接接触している。さらに、要素または層が、２つの要素または層の「間に」存在するといわれる場合、これが、２つの要素または層の間の唯一の要素または層であっても、１つまたは複数の介在する要素または層がまた存在しても良いとも理解されるであろう。
【００６２】
本開示の広い範囲を記載する数値範囲およびパラメータが近似値であるにもかかわらず、特定の実施例に記載された数値は、実用的である限り正確に報告されている。しかし、任意の数値は、それぞれの試験測定値で見出される標準偏差から必然的に生じるある誤差を本質的に含み得る。
【００６３】
用語「第１の」、「第２の」、「第３の」などを、種々の要素、構成要素、領域、層、および／または区分を説明するために本明細書中で使用することができるが、これらの要素、構成要素、領域、層、および／または区分はこれらの用語によって限定されるべきではないと理解されるであろう。これらの用語を、ある要素、構成要素、領域、層、または区分と別の要素、構成要素、領域、層、または区分を区別するために使用する。したがって、本開示の精神および範囲を逸脱することなく、下記の第１の要素、構成要素、領域、層、または区分を、第２の要素、構成要素、領域、層、または区分ということができる。
【００６４】
「真下に（ｂｅｎｅａｔｈ）」、「下に（ｂｅｌｏｗ）」、「より低い（ｌｏｗｅｒ）」、「下に（ｕｎｄｅｒ）」、「上に（ａｂｏｖｅ）」、および「上に（ｕｐｐｅｒ）」などの空間的に相対的な用語を、図中に例示した１つの要素または特徴の別の要素（単数もしくは複数）または特徴（単数もしくは複数）との関係の説明を容易にするために本明細書中で使用することができる。空間的に相対的な用語が、図に示す方向に加えて、使用中または動作中のデバイスの異なる方向を含むことを意図すると理解される。例えば、図中のデバイスを反転した場合、他の要素または特徴の「下に（ｂｅｌｏｗ）」または「真下に（ｂｅｎｅａｔｈ）」または「下に（ｕｎｄｅｒ）」と記載されていた要素が、他の要素または特徴の「上（ａｂｏｖｅ）」に向けられる。したがって、例の用語「下に（ｂｅｌｏｗ）」および「下に（ｕｎｄｅｒ）」は、上（ａｂｏｖｅ）および下（ｂｅｌｏｗ）の方向の両方を含み得る。デバイスは、他の方向を向いていてもよく（例えば、９０度回転しているか、または他の方向を向いている）、本明細書中で使用される空間的に相対的な記述語は状況に応じて解釈されるべきである。
【００６５】
本明細書中で使用する場合、用語「および／または」には、１つまたは複数の列挙した関連項目のありとあらゆる組み合わせが含まれる。本明細書中で使用される場合、用語「実質的に」、「約」、および類似の用語は、程度の用語としてではなく近似の用語として使用され、当業者によって認識される測定値または計算値の固有の偏差を考慮に入れることが意図される。本明細書中で使用される場合、用語「使用する（ｕｓｅ）」、「使用（ｕｓｉｎｇ）」、および「使用した（ｕｓｅｄ）」は、それぞれ、用語「利用する（ｕｔｉｌｉｚｅ）」、「利用（ｕｔｉｌｉｚｉｎｇ）」、および「利用した（ｕｔｉｌｉｚｅｄ）」と同義であるとみなすことができる。
【００６６】
本開示の特定の実施形態を、例示を目的として本明細書中に記載しているが、添付の特許請求の範囲に定義された発明を逸脱することなく本開示の詳細の多数の変形がなされ得ることが当業者に明白である。
発明の態様
【００６７】
本発明の非限定的な態様は、以下を含む：
透明体であって、
透明体が、紫外可視分光法によって測定される場合に４００ｎｍ〜４３０ｎｍの波長範囲の光の５０％超が透明体を通過するのを遮断し、透明体の全可視光透過率が、ＡＳＴＭ  Ｄ１００３−０７により測定される場合に６０％を超えるような添加剤
を含む、透明体。
２．透明体が、４００ｎｍ〜４３０ｎｍの波長範囲の光の５０％超が透明体を通過するのを遮断し、透明体の全可視光透過率が６５％を超える、態様１の透明体。
３．透明体が、４００ｎｍ〜４３０ｎｍの波長範囲の光の６５％超が透明体を通過するのを遮断する、前述のいずれかの態様の透明体。
４．透明体が、４００ｎｍ〜４３０ｎｍの波長範囲の光の７０％超が透明体を通過するのを遮断し、透明体の全可視光透過率が６０％を超える、前述のいずれかの態様の透明体。
５．透明体が、４００ｎｍ〜４３０ｎｍの波長範囲の光の７５％超が透明体を通過するのを遮断する、前述のいずれかの態様の透明体。
６．添加剤が、ピロロ［３，４−ｆ］ベンゾトリアゾール−５，７（２Ｈ，６Ｈ）−ジオンを含む、前述のいずれかの態様の透明体。
７．添加剤が、透明体の総重量に対して０．０１重量％〜２．０重量％の量で、６−ブチル−２−［２−ヒドロキシ−３−（１−メチル−１−フェニルエチル）−５−（１，１，３，３−テトラメチルブチル）フェニル］ピロロ［３，４−ｆ］ベンゾトリアゾール−５，７（２Ｈ，６Ｈ）−ジオンを含む、前述のいずれかの態様の透明体。
８．添加剤が、透明体の総重量に対して０．０１重量％〜１．５重量％の量で、ベンゾトリアゾール、染料、ヒンダードアミン光安定剤、またはこれらの組み合わせを含む、前述のいずれかの態様の透明体。
９．透明体が、１００ｎｍ〜３１５ｎｍの波長範囲の光の７０％超が透明体を通過するのを遮断する、前述のいずれかの態様の透明体。
１０．透明体が電子調光性を示す、前述のいずれかの態様の透明体。
１１．前述の態様のいずれか１つの透明体を含む運搬手段。
１２．運搬手段が航空機である、態様１１の運搬手段。
１３．透明体が、窓、フロントガラス、および／またはキャノピを構成する、態様１の透明体または態様１２の運搬手段。
１４．態様１〜１０のいずれか１つに記載の透明体を含む弾道学的遮蔽物。
１５．透明体が、
第１の基板；
第１の基板上の第２の基板；および
第１の基板と第２の基板との間の中間層
を含み、
ここで、添加剤が、第１の基板、第２の基板、中間層、またはこれらの組み合わせ中に存在する、態様１〜１０のいずれか１つの透明体。
【図１】
2020500249.tif 000011
【図２】
2020500249.tif 000012
【図３】
2020500249.tif 000013
【図４】
2020500249.tif 000014
【図５】
2020500249.tif 000015
【図６】
2020500249.tif 000016
【図７】
2020500249.tif 000017
【図８】
2020500249.tif 000018
【図９】
2020500249.tif 000019
【図１０】
2020500249.tif 000020
【国際調査報告】
2020500249.tif 000021
2020500249.tif 000022
2020500249.tif 000023
2020500249.tif 000024
2020500249.tif 000025